(57)【要約】  リチウム金属負極を含む第１負極と、第１負極上に配置され、炭素系物質を含むコーティング層を含む第２負極とを含むリチウム金属電池用負極、及びそれを含むリチウム金属電池が提供される。当該リチウム金属電池用負極を利用すれば、リチウム金属電池の充放電効率及び寿命が改善される。
2021506090.tif 000002
【特許請求の範囲】
【請求項１】
リチウム金属負極を含む第１負極と、
前記第１負極上に配置され、炭素系物質を含むコーティング層を含む第２負極と、を含むことを特徴とするリチウム金属電池用負極。
【請求項２】
前記炭素系物質は、グラフェン及びシリコン系物質を含む球状のグラフェンボールであることを特徴とする請求項１に記載のリチウム金属電池用負極。
【請求項３】
前記シリコン系物質は、ＳｉＯｘ（１＜ｘ＜３）であることを特徴とする請求項２に記載のリチウム金属電池用負極。
【請求項４】
前記グラフェンボールは、シリコン系物質を、グラフェンボールの総重量を基準として、５０ないし８０重量％の量で含むことを特徴とする請求項２に記載のリチウム金属電池用負極。
【請求項５】
前記グラフェンボールの比表面積は、８０ないし１２０ｍ２／ｇであることを特徴とする請求項２に記載のリチウム金属電池用負極。
【請求項６】
前記グラフェンボールの常温（２５℃）での電気伝導度は、１０ないし５０Ｓ／ｃｍであることを特徴とする請求項２に記載のリチウム金属電池用負極。
【請求項７】
前記コーティング層は、ハードカーボンまたはソフトカーボンを含むカーボン層であることを特徴とする請求項１に記載のリチウム金属電池用負極。
【請求項８】
前記コーティング層は、高分子バインダ及びリチウム塩のうち一つ以上をさらに含むことを特徴とする請求項１に記載のリチウム金属電池用負極。
【請求項９】
前記高分子バインダは、フッ化ビニリデン／ヘキサフルオロプロピレンコポリマー、ポリフッ化ビニリデン（ＰＶＤＦ）、ポリアクリロニトリル、ポリメチルメタクリレート、ポリテトラフルオロエチレン及びスチレンブタジエンゴム系ポリマーのうち選択された一つ以上であることを特徴とする請求項８に記載のリチウム金属電池用負極。
【請求項１０】
前記リチウム塩は、ＬｉＤＦＯＢ，ＬｉＦＳＩ，ＬｉＳＣＮ，ＬｉＮ（ＣＮ）２，ＬｉＣｌＯ４，ＬｉＢＦ４，ＬｉＡｓＦ６，ＬｉＰＦ６，ＬｉＣＦ３ＳＯ３，ＬｉＣ（ＣＦ３ＳＯ２）３，ＬｉＮ（ＳＯ２Ｃ２Ｆ５）２，ＬｉＮ（ＳＯ２ＣＦ３）２，ＬｉＮ（ＳＯ２Ｆ）２，ＬｉＳｂＦ６、ＬｉＰＦ３（ＣＦ２ＣＦ３）３，ＬｉＰＦ３（ＣＦ３）３及びＬｉＢ（Ｃ２Ｏ４）２のうち選択された一つ以上であることを特徴とする請求項８に記載のリチウム金属電池用負極。
【請求項１１】
前記コーティング層の厚さは、２ないし１００μｍであることを特徴とする請求項１に記載のリチウム金属電池用負極。
【請求項１２】
前記第２負極上に、固体電解質界面(Solid electrolyte interface: SEI)被膜をさらに含むことを特徴とする請求項１に記載のリチウム金属電池用負極。
【請求項１３】
正極と、
請求項１ないし請求項１２に記載のリチウム金属電池用負極と、
前記正極と負極との間に介在される電解質と、を含むことを特徴とするリチウム金属電池。
【請求項１４】
前記正極は、下記化学式１で表示される正極活物質を含み、
［化１］ＬｉＣｏ１−ｘＭｘＯ２
前記式中、
Ｍは、Ｎｉ，Ｍｎ，Ａｌ，Ｃｕ，Ｆｅ，Ｍｇ，Ｃｒ，Ｚｎ，Ｂ及びＧａからなる群から選択された一つ以上であり、
０．５＜ｘ＜１である、
ことを特徴とする請求項１３に記載のリチウム金属電池。
【請求項１５】
前記電解質は、リチウム塩及び有機溶媒を含む液体電解質であることを特徴とする請求項１３に記載のリチウム金属電池。
【請求項１６】
前記有機溶媒は、カーボネート系化合物またはエーテル系化合物であることを特徴とする請求項１３に記載のリチウム金属電池。
【発明の詳細な説明】
【技術分野】
【０００１】
本発明は、リチウム金属電池用負極及びそれを含むリチウム金属電池に関する。
【背景技術】
【０００２】
リチウム二次電池は、現在商用化された二次電池のうち、エネルギー密度が最も高い高性能の二次電池であり、例えば、電気自動車のような様々な分野で使用できる。
【０００３】
該リチウム二次電池の負極としては、リチウム金属が用いられる。そのようなリチウム金属を負極として用いる場合、グラファイトなどを使用する場合と異なり、持続的にリチウム被膜が形成され、リチウムが枯渇するという問題点がある。また、リチウムの高い反応性により、充放電時に液体電解質との反応性が高く、リチウム金属の表面上にデンドライトが形成されるので、リチウム金属を採用したリチウム二次電池の寿命及び安定性が低下してしまい、それに対する改善が求められている。
【発明の概要】
【発明が解決しようとする課題】
【０００４】
一側面は、リチウム金属電池用負極を提供することである。
【０００５】
他の側面は、前述した負極を含み、セル性能が改善されたリチウム金属電池を提供することである。
【課題を解決するための手段】
【０００６】
一側面によって、リチウム金属負極を含む第１負極と、前記第１負極上に配置され、炭素系物質を含むコーティング層を含む第２負極とを含むリチウム金属電池用負極が提供される。
【０００７】
他の側面によって、前述した負極、正極及びそれらの間に介在される電解質を含むリチウム金属電池が提供される
【発明の効果】
【０００８】
一具現例によるリチウム金属電池用負極を利用すれば、リチウム金属負極の表面に堅固なＳＥＩ被膜を形成することにより、リチウム金属負極の表面にリチウム被膜が形成され、リチウムが枯渇するという問題点を解決することができる。その結果、リチウム金属電池の充放電効率を改善することができる。
【０００９】
また、一具現例によるリチウム金属電池用負極を利用すれば、リチウム金属負極の表面でリチウムデンドライトが成長することを効果的に抑制して、リチウム電着密度が増加する。その結果、寿命が向上したリチウム金属電池を製作することができる。
【図面の簡単な説明】
【００１０】
【図１】一具現例による負極の構造を概略的に示す図面である。
【図２】他の具現例による負極の構造を概略的に示す図面である。
【図３】製造例１で製造されたグラフェンボールの電子走査顕微鏡写真である。
【図４】実施例１で製造されたコインセルについての測定結果を示すグラフである。
【図５】図４のアノーディックピークを拡大したグラフである。
【図６】比較例１で製造されたコインセルについての測定結果を示すグラフである。
【図７】実施例１及び比較例１で製造されたコインセルの電圧プロファイルを示す図面である。
【図８】実施例２及び３のフルセルについてのサイクル特性を示すグラフである。
【図９】比較例２のフルセルについてのサイクル特性を示すグラフである。
【図１０】実施例２、３及び５のフルセルについてのサイクル特性を示すグラフである。
【発明を実施するための形態】
【００１１】
以下、添付された図面を参照して、例示的なリチウム金属電池用負極、それを含むリチウム金属電池及びその製造方法について、より詳細に説明する。
【００１２】
リチウム金属負極を含む第１負極と、前記第１負極上に配置され、炭素系物質を含むコーティング層を含む第２負極とを含むリチウム金属電池用負極が提供される。
【００１３】
リチウム金属負極を含むリチウム金属電池の従来の最大の問題は、電解質とリチウムとの反応性により、電池の充放電中にリチウム密度が低くなり、リチウム金属が多孔性のものとなることである。また、リチウム金属負極の表面に堅固なＳＥＩ被膜が形成されず、持続的にリチウム被膜が形成され、リチウムが枯渇するという問題点がある。さらに、リチウム金属負極を有するリチウム金属電池は、電池の駆動中にリチウム金属負極の表面にリチウムデンドライトが成長しつつ、該リチウムデンドライトが正極に付き、電池の作動が止まるという問題点が生じる。
【００１４】
本発明では、前述した問題点を解決するために、炭素系物質をリチウム金属負極の表面に様々な方法により積層して、表面が改質されたリチウム金属電池用負極を提供する。そのような負極を利用すれば、リチウム金属負極の表面に形成された炭素系物質を含むコーティング層と、前記炭素系物質により形成された堅固なＳＥＩ被膜により、リチウムの枯渇を抑制することができる。それによって、リチウムの電着／脱離中に充放電効率が改善される。
【００１５】
また、前記負極を利用すれば、電池の駆動中に生じるリチウムデンドライトの成長を抑制し、局部的にデンドライトが形成されることを防ぎ、均一に成長するように制御することにより、電池の性能を向上させる。さらに、前記負極は、リチウム金属負極上で、リチウムイオンの移動に優れ、抵抗が低く、かつ機械的強度に優れる。
【００１６】
一具現例において、炭素系物質は、グラフェン及びシリコン系物質を含む球状のグラフェンボールであってもよい。
【００１７】
図１は、一具現例による負極の構造を概略的に示す図面である。
【００１８】
図１を参照すれば、一具現例によるリチウム金属電池用負極は、リチウム金属負極１１０上に配置された、グラフェン及びシリコン系物質を含む球状のグラフェンボール１２１を含むコーティング層１２０を含み、コーティング層１２０上に配置されたＳＥＩ被膜１３０を含む。
【００１９】
前記シリコン系物質は、ＳｉＯｘ（１＜ｘ＜３）であってもよい。例えば、前記シリコン系物質は、ＳｉＯ２である。前記シリコン系物質は、電気伝導度がグラフェンに比べて低いという問題点があるが、リチウムを色々な形態のリチウムシリサイド（ＬｉｘＳｉｙ）にトラッピング可能であり、リチウム保護膜として使用する場合、リチウムの枯渇を防止する効果を発揮することができる。
【００２０】
前記グラフェンボールは、シリコン系物質を、グラフェンボールの総重量を基準として、５０ないし８０重量％の量で含んでもよい。例えば、前記グラフェンボールは、シリコン系物質を、グラフェンボールの総重量を基準として、６０ないし８０重量％の量で含む。例えば、前記グラフェンボールは、シリコン系物質を、グラフェンボールの総重量を基準として、６５ないし７５重量％の量で含む。
【００２１】
前記範囲を逸脱して、シリコン系物質が過度に多く含まれる場合には、グラフェンボールの比表面積が大きくなり、電気伝導度が非常に低くなるので、それを採用する電池の特性が低下するという問題点があり、逆にシリコン系物質が過度に少なく含まれる場合には、外部に流出されるリチウムをトラッピングすることができないという問題点がある。
【００２２】
前記グラフェンボールの比表面積は、８０ないし１２０ｍ２／ｇであってもよい。例えば、前記グラフェンボールの比表面積は、９０ないし１１０ｍ２／ｇである。
【００２３】
前記グラフェンボールの常温（約２５℃）での電気伝導度は、１０ないし５０Ｓ／ｃｍであってもよい。例えば、前記グラフェンボールの常温（約２５℃）での電気伝導度は、２０ないし５０Ｓ／ｃｍである。
【００２４】
前記のように、グラフェンボールを含むことにより、電気伝導度が向上し、低率（例えば、０．１Ｃ）での容量に比べて、１Ｃ以上の高率で誘発される容量の低下を大幅に減らすことができる。
【００２５】
他の具現例において、前記コーティング層は、ハードカーボンまたはソフトカーボンを含むカーボン層であってもよい。
【００２６】
図２は、前記カーボン層を含む負極の構造を概略的に示す図面である。
【００２７】
図２を参照すれば、一具現例によるリチウム金属電池用負極は、リチウム金属負極２１０上にカーボン層２２０を含む。
【００２８】
一つの具体例において、前記コーティング層の厚さは、２ないし１００μｍであってもよい。例えば、前記コーティング層の厚さは、５ないし８０μｍであるが、それに限定されるものではない。例えば、前記コーティング層の厚さは、３０ないし７０μｍであるが、それに限定されるものではない。例えば、前記コーティング層の厚さは、５０ないし７０μｍであるが、それに限定されるものではない。
【００２９】
前記範囲を逸脱して、前記コーティング層の厚さが過度に薄い場合、本発明の所望の効果を発揮することが困難であり、一方、前記コーティング層の厚さが過度に厚い場合、負極の厚さが不要に厚くなるので、厚さ増加によるオーム抵抗が増加する。
【００３０】
一つの具体例において、前記コーティング層は、高分子バインダ及びリチウム塩のうち一つ以上をさらに含んでもよい。例えば、前記コーティング層は、高分子バインダ及びリチウム塩をさらに含む。前記コーティング層は、高分子バインダまたはリチウム塩をさらに含むことにより、高い電着力及び伝導性が得られ、充放電サイクルが反復されることによる容量維持率を向上させることができる。
【００３１】
前記高分子バインダは、フッ化ビニリデン／ヘキサフルオロプロピレンコポリマー、ポリフッ化ビニリデン（ＰＶＤＦ）、ポリアクリロニトリル、ポリメチルメタクリレート、ポリテトラフルオロエチレン及びスチレンブタジエンゴム系ポリマーのうち選択された一つ以上であってもよい。例えば、前記高分子バインダは、ポリフッ化ビニリデン（ＰＶＤＦ）であるが、それに限定されるものではない。
【００３２】
前記リチウム塩は、ＬｉＤＦＯＢ，ＬｉＦＳＩ，ＬｉＳＣＮ，ＬｉＮ（ＣＮ）２，ＬｉＣｌＯ４，ＬｉＢＦ４，ＬｉＡｓＦ６，ＬｉＰＦ６，ＬｉＣＦ３ＳＯ３，ＬｉＣ（ＣＦ３ＳＯ２）３，ＬｉＮ（ＳＯ２Ｃ２Ｆ５）２，ＬｉＮ（ＳＯ２ＣＦ３）２，ＬｉＮ（ＳＯ２Ｆ）２，ＬｉＳｂＦ６，ＬｉＰＦ３（ＣＦ２ＣＦ３）３，ＬｉＰＦ３（ＣＦ３）３及びＬｉＢ（Ｃ２Ｏ４）２のうち選択された一つ以上であってもよい。
【００３３】
一具現例によれば、前記コーティング層は、液体電解質をさらに含むことにより、コーティング層内のイオン伝導性経路を形成することができる。
【００３４】
前記液体電解質は、有機溶媒、イオン性液体及びリチウム塩のうち選択された一つ以上をさらに含む。有機溶媒は、カーボネート系化合物、グライム系化合物、ジオキソラン系化合物、ジメチルエーテルまたは１，１，２，２−テトラフルオロエチル２，２，３，３−テトラフルオロプロピルエーテルなどのエーテル系化合物がある。当該有機溶媒としては、エチレンカーボネート、プロピレンカーボネート、ジメチルカーボネート、ジエチルカーボネート、エチルメチルカーボネート、フルオロエチレンカーボネート、ガンマブチロラクトン、ジメトキシエタン、ジエトキシエタン、ジメチレングリコールジメチルエーテル、トリメチレングリコールジメチルエーテル、テトラエチレングリコールジメチルエーテル、ポリエチレングリコールジメチルエーテル、スクシノニトリル、スルホラン、ジメチルスルホン、エチルメチルスルホン、ジエチルスルホン、アジポニトリル及び１，１，２，２−テトラフルオロエチル２，２，３，３−テトラフルオロプロピルエーテルのうち選択された一つ以上が挙げられる。
【００３５】
前記イオン性液体は、常温以下の融点を有しており、イオンのみで構成される、常温で液状の塩、または常温溶融塩をいう。イオン性液体は、例えば、Ｎ−メチル−Ｎ−プロピルピロリジニウムビス（トリフルオロメタンスルホニル）イミド、Ｎ−ブチル−Ｎ−メチルピロリジウムビス（３−トリフルオロメチルスルホニル）イミド、１−ブチル−３−メチルイミダゾリウムビス（トリフルオロメチルスルホニル）アミド及び１−エチル−３−メチルイミダゾリウムビス（トリフルオロメチルスルホニル）アミドからなる群から選択された一つ以上である。
【００３６】
一具現例による保護膜が、カーボネート系化合物のような有機溶媒を含有する液体電解質を共に使用する場合、保護膜は、カーボネート系化合物のような有機溶媒、またはそれを含有する電解質に対して非常に安定しているので、耐化学性に優れる。
【００３７】
一具現例によるリチウム金属電池は、セパレータをさらに含んでもよい。セパレータとしては、ポリエチレン、ポリプロピレン、ポリフッ化ビニリデン、またはそれらの二層以上の多層膜が使われ、ポリエチレン／ポリプロピレンの二層のセパレータ、ポリエチレン／ポリプロピレン／ポリエチレンの三層のセパレータ、ポリプロピレン／ポリエチレン／ポリプロピレンの三層のセパレータなどのような混合多層膜が使われてもよい。前記セパレータには、リチウム塩と有機溶媒とを含有する電解質がさらに付加されてもよい。
【００３８】
正極は、多孔性正極でもある。多孔性正極は、気孔を含有しているか、または意図的に正極の形成を排除せずに、正極の内部に、毛細管現象などによって液体電解質が浸透される正極も含む。
【００３９】
例えば、多孔性正極は、正極活物質、導電剤、バインダ及び溶媒を含む正極活物質組成物をコーティング及び乾燥して得られる正極を含む。そのように得られた正極は、正極活物質粒子の間に存在する気孔を含有してもよい。そのような多孔性正極には、液体電解質が含浸される。
【００４０】
他の具現例によれば、正極は、液体電解質、ゲル電解質または固体電解質を含んでもよい。前記液体電解質、ゲル電解質及び固体電解質は、当該技術分野でリチウム電池の電解質として使用可能なものであり、充放電過程で、正極活物質と反応して、正極活物質を劣化させないものであれば、いずれも可能である。
【００４１】
他の側面によって、リチウム金属電池用負極の製造方法が提供される。
【００４２】
一具現例において、シリコン系物質とグラフェンとを混合して、グラフェンボールを製造するステップと、前記グラフェンボールをポリマーフィルム上に静電気を用いて分散させるステップと、前記ポリマーフィルムをリチウム金属の表面上に置いて加圧し、前記グラフェンボールを前記リチウム金属の表面上に転写させるステップとを含むリチウム金属電池用負極を製造する方法が提供される。
【００４３】
前記ポリマーフィルムは、ＰＥＴフィルムまたはポリオレフィンフィルムでもあるが、それらに限定されるものではない。
【００４４】
他の具現例において、シリコン系物質とグラフェンとを混合して、グラフェンボールを製造するステップと、溶媒に前記グラフェンボールを添加して、グラフェンボールスラリーを製造するステップと、前記グラフェンボールスラリーをリチウム金属の表面上に塗布後、乾燥するステップとを含むリチウム金属電池用負極を製造する方法が提供される。
【００４５】
前記グラフェンボールスラリーは、溶媒及びグラフェンボールを含む。グラフェンボールについての説明は、本明細書に記載された通りであり、溶媒は、特に限定されず、当該技術分野で有機溶媒として使われるものであれば、いずれも使用できる。例えば、テトラヒドロフラン、Ｎ−メチルピロリドン、アセトニトリル、ベンゾニトリル、２−メチルテトラヒドロフラン、γ−ブチロラクトン、ジオキソラン、４−メチルジオキソラン、Ｎ，Ｎ−ジメチルホルムアミド、Ｎ，Ｎ−ジメチルアセトアミド、Ｎ，Ｎ−ジメチルスルホキシド、ジオキサン、１，２−ジメトキシエタン、スルホラン、ジクロロエタン、コロロベンゼン、ニトロベンゼン、ジエチレングリコール、ジメチルエーテルまたはそれらの混合物などが使用できる。有機溶媒の含量は、グラフェンボール１００重量部を基準として、１００ないし３０００重量部である。
【００４６】
前記グラフェンボールスラリーは、高分子バインダ及びリチウム塩のうち選択された一つ以上をさらに含んでもよい。例えば、前記グラフェンボールスラリーは、高分子バインダ及びリチウム塩をさらに含む。
【００４７】
前記高分子バインダ及びリチウム塩の種類は、特に限定されないが、本明細書に記載されたところと同じ種類のものであってもよい。
【００４８】
前記グラフェンボールスラリー中の高分子バインダは、グラフェンボールスラリーの総重量を基準として、１ないし５重量％の量で含まれるが、それに限定されるものではない。例えば、前記グラフェンボールスラリー中の高分子バインダは、グラフェンボールスラリーの総重量を基準として、２ないし４重量％の量で含まれるが、それに限定されるものではない。例えば、前記グラフェンボールスラリー中の高分子バインダは、グラフェンボールスラリーの総重量を基準として、２ないし３重量％の量で含まれるが、それに限定されるものではない。
【００４９】
前記グラフェンボールスラリー中のリチウム塩は、高分子バインダの量を基準として、１０ないし３０重量％の量で含まれるが、それに限定されるものではない。例えば、前記グラフェンボールスラリー中のリチウム塩は、高分子バインダの量を基準として、１５ないし２５重量％の量で含まれるが、それに限定されるものではない。
【００５０】
前記グラフェンボールスラリーは、スラリーの製造時に通常利用可能な方法であれば限定されないが、例えば、ソニケーションにより製造される。
【００５１】
前記グラフェンボールスラリーを用いて、コーティング層を形成する場合、グラフェンボールスラリーをリチウム金属の少なくとも一部分に塗布してから、それを乾燥して、リチウム電池用負極を製造することができる。
【００５２】
前記塗布方法は、保護膜の形成時に通常利用可能な方法であれば、いずれも使用可能である。例えば、スピンコート、ロールコート、カーテンコート、押出、キャスティング、スクリーン印刷、インクジェット印刷、ドクターブレードなどの方法が用いられる。
【００５３】
さらに他の具現例において、カーボン層をリチウム金属上に直接圧延して塗布することにより、リチウム金属電池用負極を製造することができる。
【００５４】
さらに他の側面によって、正極と、一具現例によるリチウム金属電池用負極を採用した負極と、前記正極と負極との間に介在された電解質とを含むリチウム金属電池が提供される。
【００５５】
前記正極は、銅金属、または下記化学式１で表示される正極活物質を含む。
【００５６】
［化１］ＬｉＣｏ１−ｘＭｘＯ２
【００５７】
前記式中、Ｍは、Ｎｉ，Ｍｎ，Ａｌ，Ｃｕ，Ｆｅ，Ｍｇ，Ｃｒ，Ｚｎ，Ｂ及びＧａからなる群から選択された一つ以上であり、０．５＜ｘ＜１である。
【００５８】
一具現例において、前記正極は、前記化学式１で表示される正極活物質を含んでもよい。
【００５９】
前記電解質は、液体電解質、固体電解質及びゲル電解質のうち選択された一つ以上をさらに含む混合電解質タイプでもある。リチウム金属電池は、セパレータをさらに含んでもよい。
【００６０】
液体電解質、高分子イオン性液体、ゲル電解質及び固体電解質のうち選択された一つ以上は、正極と電解質との間に介在されてもよい。前述したように、液体電解質、高分子イオン性液体、固体電解質及びゲル電解質のうち選択された一つ以上をさらに含めば、電解質の伝導度及び機械的物性をさらに改善することができる。
【００６１】
保護膜は、液体電解質をさらに含み、イオン伝導性経路を形成する。前記液体電解質は、有機溶媒、イオン性液体及びリチウム塩のうち選択された一つ以上をさらに含む。例えば、前記液体電解質は、リチウム塩及び有機溶媒を含む。
【００６２】
前記有機溶媒は、カーボネート系化合物、グライム系化合物、ジオキソラン系化合物、エーテル系化合物などがある。カーボネート系化合物は、エチレンカーボネート、プロピレンカーボネート、ジメチルカーボネート、フルオロエチレンカーボネート、ジエチルカーボネートまたはエチルメチルカーボネートがある。
【００６３】
前記グライム系化合物は、ポリ（エチレングリコール）ジメチルエーテル（ＰＥＧＤＭＥ、polyglyme）、テトラ（エチレングリコール）ジメチルエーテル（ＴＥＧＤＭＥ、tetraglyme）、トリ（エチレングリコール）ジメチルエーテル（triglyme）、ポリ（エチレングリコール）ジラウレート（ＰＥＧＤＬ）、ポリ（エチレングリコール）モノアクリレート（ＰＥＧＭＡ）、及びポリ（エチレングリコール）ジアクリレート（ＰＥＧＤＡ）から選択された一種以上がある。
【００６４】
ジオキソラン系化合物の例としては、３−ジオキソラン、４，５−ジエチル−ジオキソラン、４，５−ジメチル−ジオキソラン、４−メチル−１，３−ジオキソラン及び４−エチル−１，３−ジオキソランからなる群から選択された一つ以上がある。
【００６５】
エーテル系化合物の例としては、ジメチルエーテル（ＤＭＥ）、１，１，２，２−テトラフルオロエチル２，２，３，３−テトラフルオロプロピルエーテルなどがある。
【００６６】
例えば、前記有機溶媒は、カーボネート系化合物またはエーテル系化合物であるが、それに限定されるものではない。
【００６７】
前記ゲル電解質は、ゲル形態を有する電解質であり、当該技術分野で周知のものであれば、いずれも使用可能である。ゲル電解質は、例えば、高分子と、高分子イオン性液体とを含有してもよい。ここで、高分子は、例えば、固体グラフト（ブロック）コポリマー電解質でもある。
【００６８】
固体電解質は、有機固体電解質または無機固体電解質である。
【００６９】
前記有機固体電解質としては、例えば、ポリエチレン誘導体、ポリエチレンオキサイド誘導体、ポリプロピレンオキサイド誘導体、リン酸エステル高分子、ポリアジテーションリシン、ポリエステルスルフィド、ポリビニルアルコール、ポリフッ化ビニリデン、イオン性解離基を含む重合体などが使われる。
【００７０】
前記無機固体電解質としては、Ｌｉ３Ｎ，ＬｉＩ，Ｌｉ５ＮＩ２，Ｌｉ３Ｎ−ＬｉＩ−ＬｉＯＨ，Ｌｉ２ＳｉＳ３，Ｌｉ４ＳｉＯ４，Ｌｉ４ＳｉＯ４−ＬｉＩ−ＬｉＯＨ，Ｌｉ３ＰＯ４−Ｌｉ２Ｓ−ＳｉＳ２，Ｃｕ３Ｎ，ＬｉＰＯＮ，Ｌｉ２Ｓ．ＧｅＳ２．Ｇａ２Ｓ３，Ｌｉ２Ｏ．１１Ａｌ２Ｏ３，（Ｎａ，Ｌｉ）１＋ｘＴｉ２−ｘＡｌｘ（ＰＯ４）３（０．１≦ｘ≦０．９），Ｌｉ１＋ｘＨｆ２−ｘＡｌｘ（ＰＯ４）３（０．１≦ｘ≦０．９），Ｎａ３Ｚｒ２Ｓｉ２ＰＯ１２，Ｌｉ３Ｚｒ２Ｓｉ２ＰＯ１２，Ｎａ５ＺｒＰ３Ｏ１２，Ｎａ５ＴｉＰ３Ｏ１２，Ｎａ３Ｆｅ２Ｐ３Ｏ１２，Ｎａ４ＮｂＰ３Ｏ１２，Ｎａ−Ｓｉｌｉｃａｔｅｓ，Ｌｉ０．３Ｌａ０．５ＴｉＯ３，Ｎａ５ＭＳｉ４Ｏ１２（Ｍは、Ｎｄ，Ｇｄ，Ｄｙなどの希土類元素である），Ｌｉ５ＺｒＰ３Ｏ１２，Ｌｉ５ＴｉＰ３Ｏ１２，Ｌｉ３Ｆｅ２Ｐ３Ｏ１２，Ｌｉ４ＮｂＰ３Ｏ１２，Ｌｉ１＋ｘ（Ｍ，Ａｌ，Ｇａ）ｘ（Ｇｅ１−ｙＴｉｙ）２−ｘ（ＰＯ４）３（Ｘ≦０．８、０≦Ｙ≦１．０、Ｍは、Ｎｄ，Ｓｍ，Ｅｕ，Ｇｄ，Ｔｂ，Ｄｙ，Ｈｏ，Ｅｒ，ＴｍまたはＹｂである），Ｌｉ１＋ｘ＋ｙＱｘＴｉ２−ｘＳｉｙＰ３−ｙＯ１２（０＜ｘ≦０．４、０＜ｙ≦０．６、Ｑは、ＡｌまたはＧａである），Ｌｉ６ＢａＬａ２Ｔａ２Ｏ１２，Ｌｉ７Ｌａ３Ｚｒ２Ｏ１２，Ｌｉ５Ｌａ３Ｎｂ２Ｏ１２，Ｌｉ５Ｌａ３Ｍ２Ｏ１２（Ｍは、Ｎｂ，Ｔａである），Ｌｉ７＋ｘＡｘＬａ３−ｘＺｒ２Ｏ１２（０＜ｘ＜３、Ａは、Ｚｎである）などが使われる。
【００７１】
前記リチウム金属負極は、リチウム金属薄膜電極またはリチウム金属合金電極であり、前記電解質と正極との間に、有機溶媒、イオン性液体及びリチウム塩のうち選択された一つ以上を含有した液体電解質がさらに含まれてもよい。
【００７２】
リチウム金属電池は、電圧、容量及びエネルギー密度が高く、携帯電話、ノート型パソコン、風力や太陽光などの発電設備の蓄電池、電気自動車、無停電電源装置、家庭用蓄電池などの分野で広く用いられている。
【００７３】
一具現例によるリチウム金属電池は、作動電圧が４．０ないし５．０Ｖ、例えば、４．５ないし５．０Ｖである。
【００７４】
一具現例による負極を含むリチウム金属電池を構成する各構成要素、及び当該構成要素を有するリチウム金属電池の製造方法について、より詳細に説明すれば、次の通りである。
【００７５】
正極を製造するための正極活物質として、前述した銅金属、または化学式１で表示される化合物外に、リチウムコバルト酸化物、リチウムニッケルコバルトマンガン酸化物、リチウムニッケルコバルトアルミニウム酸化物、リチウム鉄リン酸化物及びリチウムマンガン酸化物からなる群のうち選択された一つ以上をさらに含んでもよいが、必ずしもそれらに限定されるものではなく、当該技術分野で利用可能な全ての正極活物質が使われてもよい。
【００７６】
例えば、ＬｉａＡ１−ｂＢｂＤ２（前記式中、０．９０≦ａ≦１．８、０≦ｂ≦０．５である）；ＬｉａＥ１−ｂＢｂＯ２−ｃＤｃ（前記式中、０．９０≦ａ≦１．８、０≦ｂ≦０．５、０≦ｃ≦０．０５である）；ＬｉＥ２−ｂＢｂＯ４−ｃＤｃ（前記式中、０≦ｂ≦０．５、０≦ｃ≦０．０５である）；ＬｉａＮｉ１−ｂ−ｃＣｏｂＢｃＤα（前記式中、０．９０≦ａ≦１．８、０≦ｂ≦０．５、０≦ｃ≦０．０５、０＜α≦２である）；ＬｉａＮｉ１−ｂ−ｃＣｏｂＢｃＯ２−αＦα（前記式中、０．９０≦ａ≦１．８、０≦ｂ≦０．５、０≦ｃ≦０．０５、０＜α＜２である）；ＬｉａＮｉ１−ｂ−ｃＣｏｂＢｃＯ２−αＦα（前記式中、０．９０≦ａ≦１．８、０≦ｂ≦０．５、０≦ｃ≦０．０５、０＜α＜２である）；ＬｉａＮｉ１−ｂ−ｃＭｎｂＢｃＤα（前記式中、０．９０≦ａ≦１．８、０≦ｂ≦０．５、０≦ｃ≦０．０５、０＜α≦２である）；ＬｉａＮｉ１−ｂ−ｃＭｎｂＢｃＯ２−αＦα（前記式中、０．９０≦ａ≦１．８、０≦ｂ≦０．５、０≦ｃ≦０．０５、０＜α＜２である）；ＬｉａＮｉ１−ｂ−ｃＭｎｂＢｃＯ２−αＦα（前記式中、０．９０≦ａ≦１．８、０≦ｂ≦０．５、０≦ｃ≦０．０５、０＜α＜２である）；ＬｉａＮｉｂＥｃＧｄＯ２（前記式中、０．９０≦ａ≦１．８、０≦ｂ≦０．９、０≦ｃ≦０．５、０．００１≦ｄ≦０．１である）；ＬｉａＮｉｂＣｏｃＭｎｄＧｅＯ２（前記式中、０．９０≦ａ≦１．８、０≦ｂ≦０．９、０≦ｃ≦０．５、０≦ｄ≦０．５、０．００１≦ｅ≦０．１である）；ＬｉａＮｉＧｂＯ２（前記式中、０．９０≦ａ≦１．８、０．００１≦ｂ≦０．１である）；ＬｉａＣｏＧｂＯ２（前記式中、０．９０≦ａ≦１．８、０．００１≦ｂ≦０．１である）；ＬｉａＭｎＧｂＯ２（前記式中、０．９０≦ａ≦１．８、０．００１≦ｂ≦０．１である）；ＬｉａＭｎ２ＧｂＯ４（前記式中、０．９０≦ａ≦１．８、０．００１≦ｂ≦０．１である）；ＱＯ２；ＱＳ２；ＬｉＱＳ２；Ｖ２Ｏ５；ＬｉＶ２Ｏ５；ＬｉＩＯ２；ＬｉＮｉＶＯ４；Ｌｉ（３−ｆ）Ｊ２（ＰＯ４）３（０≦ｆ≦２）；Ｌｉ（３−ｆ）Ｆｅ２（ＰＯ４）３（０≦ｆ≦２）；ＬｉＦｅＰＯ４の化学式のうちいずれか一つで表現される化合物を使用できる。
【００７７】
前記化学式において、Ａは、Ｎｉ，Ｃｏ，Ｍｎまたはそれらの組み合わせであり、Ｂは、Ａｌ，Ｎｉ，Ｃｏ，Ｍｎ，Ｃｒ，Ｆｅ，Ｍｇ，Ｓｒ，Ｖ，希土類元素またはそれらの組み合わせであり、Ｄは、Ｏ，Ｆ，Ｓ，Ｐまたはそれらの組み合わせであり、Ｅは、Ｃｏ，Ｍｎまたはそれらの組み合わせであり、Ｆは、Ｆ，Ｓ，Ｐまたはそれらの組み合わせであり、Ｇは、Ａｌ，Ｃｒ，Ｍｎ，Ｆｅ，Ｍｇ，Ｌａ，Ｃｅ，Ｓｒ，Ｖまたはそれらの組み合わせであり、Ｑは、Ｔｉ，Ｍｏ，Ｍｎまたはそれらの組み合わせであり、Ｉは、Ｃｒ，Ｖ，Ｆｅ，Ｓｃ，Ｙまたはそれらの組み合わせであり、Ｊは、Ｖ，Ｃｒ，Ｍｎ，Ｃｏ，Ｎｉ，Ｃｕまたはそれらの組み合わせである。
【００７８】
下記方法によって正極が準備される。
【００７９】
正極活物質、バインダ及び溶媒が混合された正極活物質組成物が準備される。
【００８０】
正極活物質組成物には、導電剤がさらに付加されてもよい。
【００８１】
前記正極活物質組成物が、金属集電体上に直接コーティング及び乾燥され、正極板が製造される。あるいは、前記正極活物質組成物が別途の支持体上にキャスティングされた後、前記支持体から剥離されたフィルムが金属集電体上にラミネーションされて、正極板が製造される。
【００８２】
前記バインダは、活物質と導電剤などとの結合、及び集電体への結合に一助となる成分であり、正極活物質の総重量１００重量部を基準として、１ないし５０重量部で添加する。そのようなバインダの非制限的な例としては、ポリフッ化ビニリデン、ポリビニルアルコール、カルボキシメチルセルロース（ＣＭＣ）、澱粉、ヒドロキシプロピルセルロース、再生セルロース、ポリビニルピロリドン、テトラフルオロエチレン、ポリエチレン、ポリプロピレン、エチレン・プロピレン・ジエンターポリマー（ＥＰＤＭ）、スルホン化ＥＰＤＭ、スチレンブチレンゴム、フッ素ゴム、多様な共重合体などが挙げられる。その含量は、正極活物質の総重量１００重量部を基準として、２ないし５重量部を使用する。バインダの含量が前記範囲である時、集電体への活物質層の結着力が良好である。
【００８３】
前記導電剤としては、当該電池に化学的変化を誘発せずに、導電性を有するものであれば、特に制限されるものではなく、例えば、天然黒鉛や人造黒鉛などの黒鉛；カーボンブラック、アセチレンブラック、ケッチェンブラック、チャネルブラック、ファーネスブラック、ランプブラック、サーマルブラックなどのカーボン系物質；炭素ファイバや金属ファイバなどの導電性ファイバ；フッ化カーボン、アルミニウム、ニッケル粉末などの金属粉末；酸化亜鉛、チタン酸カリウムなどの導電性ウィスカ；酸化チタンなどの導電性金属酸化物；ポリフェニレン誘導体などの導電性素材などが使われてもよい。
【００８４】
前記導電剤の含量は、正極活物質の総重量１００重量部を基準として、１ないし１０重量部、例えば、２ないし５重量部を使用する。導電剤の含量が前記範囲である時、最終的に得られた電極の伝導度特性に優れる。
【００８５】
前記溶媒の非制限的な例として、Ｎ−メチルピロリドンなどを使用する。
【００８６】
前記溶媒の含量は、正極活物質１００重量部を基準として、１００ないし２０００重量部を使用する。溶媒の含量が前記範囲である時、活物質層を形成するための作業が容易である。
【００８７】
負極は、前述したように、リチウム金属薄膜またはリチウム合金薄膜でもある。
【００８８】
リチウム合金は、リチウム、及びリチウムと合金可能な金属／準金属を含んでもよい。例えば、前記リチウムと合金可能な金属／準金属は、Ｓｉ，Ｓｎ，Ａｌ，Ｇｅ，Ｐｂ，Ｂｉ，Ｓｂ，Ｓｉ−Ｙ合金（前記Ｙは、アルカリ金属、アルカリ土類金属、１３族元素、１４族元素、遷移金属、希土類元素、またはそれらの組み合わせ元素であり、Ｓｉではない）、Ｓｎ−Ｙ合金（前記Ｙは、アルカリ金属、アルカリ土類金属、１３族元素、１４族元素、遷移金属、希土類元素、またはそれらの組み合わせ元素であり、Ｓｎではない）などである。前記元素Ｙとしては、Ｍｇ，Ｃａ，Ｓｒ，Ｂａ，Ｒａ，Ｓｃ，Ｙ，Ｔｉ，Ｚｒ，Ｈｆ，Ｒｆ，Ｖ，Ｎｂ，Ｔａ，Ｄｂ，Ｃｒ，Ｍｏ，Ｗ，Ｓｇ，Ｔｃ，Ｒｅ，Ｂｈ，Ｆｅ，Ｐｂ，Ｒｕ，Ｏｓ，Ｈｓ，Ｒｈ，Ｉｒ，Ｐｄ，Ｐｔ，Ｃｕ，Ａｇ，Ａｕ，Ｚｎ，Ｃｄ，Ｂ，Ａｌ，Ｇａ，Ｓｎ，Ｉｎ，Ｇｅ，Ｐ，Ａｓ，Ｓｂ，Ｂｉ，Ｓ，Ｓｅ，Ｔｅ，Ｐｏまたはそれらの組み合わせである。
【００８９】
電解質としては、リチウム電池において通常使われるセパレータ及び／またはリチウム塩含有非水電解質が使われてもよい。
【００９０】
セパレータは、高いイオン透過度と機械的強度とを有する絶縁性の薄膜が使われる。セパレータの気孔径は、一般的に、０．０１〜１０μｍであり、厚みは、一般的に、５〜２０μｍである。そのようなセパレータとしては、例えば、ポリプロピレンなどのオレフィン系高分子；ガラスファイバまたはポリエチレンなどで作られたシートや不織布などが使われる。電解質として、固体高分子電解質が使われる場合には、固体高分子電解質がセパレータを兼ねることも可能である。
【００９１】
前記セパレータの具体例としては、ポリエチレン、ポリプロピレン、ポリフッ化ビニリデン、またはそれらの二層以上の多層膜が使われ、ポリエチレン／ポリプロピレンの二層のセパレータ、ポリエチレン／ポリプロピレン／ポリエチレンの三層のセパレータ、ポリプロピレン／ポリエチレン／ポリプロピレンの三層のセパレータのような混合多層膜が挙げられる。
【００９２】
前記リチウム塩含有非水電解質は、非水電解質とリチウム塩とからなる。
【００９３】
非水電解質としては、非水電解液、有機固体電解質または無機固体電解質が使われる。
【００９４】
前記非水電解液は、有機溶媒を含む。そのような有機溶媒は、当該技術分野で、有機溶媒として使われるものであれば、いずれも使用可能である。例えば、プロピレンカーボネート、エチレンカーボネート、フルオロエチレンカーボネート、ブチレンカーボネート、ジメチルカーボネート、ジエチルカーボネート、メチルエチルカーボネート、メチルプロピルカーボネート、エチルプロピルカーボネート、メチルイソプロピルカーボネート、ジプロピルカーボネート、ジブチルカーボネート、フルオロエチレンカーボネート、ベンゾニトリル、アセトニトリル、テトラヒドロフラン、２−メチルテトラヒドロフラン、γ−ブチロラクトン、ジオキソラン、４−メチルジオキソラン、Ｎ，Ｎ−ジメチルホルムアミド、Ｎ，Ｎ−ジメチルアセトアミド、ジメチルスルホキシド、ジオキサン、１，２−ジメトキシエタン、スルホラン、ジクロロエタン、クロロベンゼン、ニトロベンゼン、ジエチレングリコール、ジメチルエーテルまたはそれらの混合物などである。そして、前記リチウム塩の例としては、例えば、ＬｉＰＦ６，ＬｉＢＦ４，ＬｉＳｂＦ６，ＬｉＡｓＦ６，ＬｉＣｌＯ４，ＬｉＣＦ３ＳＯ３，Ｌｉ（ＣＦ３ＳＯ２）２Ｎ，Ｌｉ（ＦＳＯ２）２Ｎ，ＬｉＣ４Ｆ９ＳＯ３，ＬｉＡｌＯ２，ＬｉＡｌＣｌ４，ＬｉＮ（ＣｘＦ２ｘ＋１ＳＯ２）（ＣｙＦ２ｙ＋１ＳＯ２）（但し、ｘ及びｙは、自然数である），ＬｉＣｌ，ＬｉＩまたはそれらの混合物がある。
【００９５】
さらに、非水系電解質には、充放電特性、難燃性などの改善を目的として、例えば、ピリジン、トリエチルホスファイト、トリエタノールアミン、環状エーテル、エチレンジアミン、ｎ−グライム、ヘキサメチルホスホアミド、ニトロベンゼン誘導体、硫黄、キノンイミン染料、Ｎ−置換オキサゾリジノン、Ｎ，Ｎ−置換イミダゾリジン、エチレングリコールジアルキルエーテル、アンモニウム塩、ピロール、２−メトキシエタノール、三塩化アルミニウムなどが添加されることも可能である。場合によっては、不燃性を付与するために、四塩化炭素、三フッ化エチレンなどのハロゲン含有溶媒をさらに含めることも可能である。
【００９６】
一具現例によるリチウム電池は、容量及び寿命特性に優れ、小型デバイスの電源として使われる電池セルに使用可能であるだけでなく、中大型デバイスの電源として使われる多数の電池セルを含む中大型電池パックまたは電池モジュールに、単位電池としても使用可能である。
【００９７】
前記中大型デバイスの例としては、電気自動車(Electric Vehicle: EV)、ハイブリッド電気自動車(Hybrid Electric Vehicle: HEV)、プラグインハイブリッド電気自動車(Plug-in Hybrid Electric Vehicle: PHEV)などを含む電気車、電気自転車(E-bike)、電気スクータ(E-scooter)を含む電気二輪車、電動工具、電力保存装置などが挙げられるが、それらに限定されるものではない。
【実施例】
【００９８】
以下の実施例及び比較例により、さらに詳細に説明する。但し、実施例は、例示するためのものであり、それらだけで限定されるものではない。
【００９９】
［製造例１：グラフェンボールの製造］
グラフェンとＳｉＯ２とを、グラフェンの含量がＳｉＯ２の重量を基準として４２．５重量％となるように定量して混合し、それを約１０５℃で１２００分間反応して、グラフェンボールを製造した。
【０１００】
製造例１で製造されたグラフェンボールの電子走査顕微鏡写真を図３に示した。
【０１０１】
［実施例１：リチウム金属電池の製造］
製造例１で製造されたグラフェンボールを、静電気を用いてＰＥＴフィルム上に分散させた後、圧縮加圧により、リチウム金属負極上に転写させ、負極を製造した。
【０１０２】
前記で製造された負極を負極として使用し、銅金属を正極として使用し、電解質として、ＦＥＣ及びＤＥＣの混合溶媒（３：７）に１Ｍ ＬｉＦＯＢを混合したものを使用して、コインセルを製造した。
【０１０３】
［比較例１：リチウム金属電池の製造］
負極として、前記実施例１の負極の代わりに、グラフェンボールの転写過程を経ていないリチウム金属を使用したことを除いては、実施例１と同様な方法により、コインセルを製造した。
【０１０４】
［評価例１：循環電圧電流法測定］
実施例１及び比較例１で製造されたコインセルに対して、０．１ｍＶ／ｓのスキャン速度で循環電圧電流法測定を実施した。
【０１０５】
実施例１で製造されたコインセルについての測定結果を図４に示し、図４のうち、０Ｖ以下の区間、すなわち、アノーディックピークを拡大したグラフを図５に示し、比較例１で製造されたコインセルについての測定結果を図６に示した。
【０１０６】
図４ないし図６を参照すれば、実施例１で製造されたコインセルは、リチウム電着を表すカソーディックピークが、−０．２Ｖから−０．１Ｖに移動し、サイクルが進むほど、比較例１に比べてさらに高い電位でリチウム電着を表した。すなわち、実施例１のコインセルにおいて、リチウム電着がさらに早く起こるということが分かる。それは、実施例１の負極が、効果的なリチウムホストとしての役割を行っていることを意味する。
【０１０７】
また、図４及び図５を参照すれば、アノーディックピークも、サイクルが進むにつれて、さらに高い電位に移動し、それは、実施例１のコインセルにおいて、グラフェンボール内のＳｉＯ２へのリチウムトラッピングに起因して、リチウムの枯渇が防止されることを表す。
【０１０８】
［評価例２：初期充放電効率測定］
実施例１及び比較例１によって製造されたコインセルに対して、それぞれ２５℃で、０．８ｍＡの電流で、電圧が４．４０Ｖ（ｖｓ．Ｌｉ）に至るまで定電流充電し、次いで、定電圧モードで４．４０Ｖを維持しながら、０．５Ｖまたは８ｍＡｈの電流でカットオフした。１０分間休止期間を有した後、放電時に電圧が３．０Ｖ（ｖｓ．Ｌｉ）に至るまで、０．８ｍＡの定電流で放電した（化成段階、最初のサイクル）。
【０１０９】
前記化成段階を経たリチウム金属電池に対し、常温（２５℃）で、リチウム金属対比で、３．０〜４．４Ｖの電圧範囲で、０．７Ｃの定電流で充電を行った後、４．４Ｖのカットオフ電圧に達するまで、５．６ｍＡ電流で定電流放電を行った。
【０１１０】
実施例１及び比較例１のコインセルについての電圧プロファイルを図７に示した。
【０１１１】
図７を参照すれば、実施例１のコインセルは、リチウムの電着／脱離過程において、過電圧が抑制され、それによって、リチウムの消耗が抑制される効果があるということが分かる。
【０１１２】
実施例１によるコインセルの初期充放電効率は、９７．３％と測定され、比較例１によるコインセルの初期充放電効率は、９５．６％と測定された。
【０１１３】
すなわち、実施例１のコインセルは、リチウム消耗抑制効果を有し、結果として高い充放電効率を達成することができる。
【０１１４】
［実施例２：リチウム金属電池の製造］
ＴＨＦ溶媒と、製造例１で製造されたグラフェンボールとを９０：１０の重量比で混合して、グラフェンボールスラリーを製造した。前記グラフェンボールスラリーをリチウム金属負極の表面に３０μｍの厚さに塗布して、負極を製造した。
【０１１５】
それと別途に、ＬｉＣｏＯ２、導電剤(Super-P; Timcal Ltd.)、ポリフッ化ビニリデン（ＰＶｄＦ）及びＮ−ピロリドンを混合して、正極組成物を得た。正極組成物において、ＬｉＣｏＯ２、導電剤及びＰＶＤＦの混合重量比は、９７：１．５：１．５であった。
【０１１６】
前記正極組成物を、アルミニウムホイル（厚さ：約１５μｍ）の上部にコーティングし、２５℃で乾燥させた後、乾燥した結果物を、真空、約１１０℃で乾燥させ、正極を製造した。
【０１１７】
前記過程によって得た正極と、負極（厚さ：約２０μｍ）との間に、ポリエチレン／ポリプロピレンのセパレータを介在させ、リチウム金属電池（コインセル）を製造した。ここで、前記正極と負極との間には、液体電解質を付加した。液体電解質としては、３：７体積比のＦＥＣ及びＤＥＣの混合溶媒に、１Ｍ ＬｉＦＯＢが溶解された電解液を用いた。
【０１１８】
［実施例３：リチウム金属電池の製造］
前記グラフェンボールスラリーを６０μｍの厚さに塗布したことを除いては、実施例２と同様な方法により、リチウム金属電池を製造した。
【０１１９】
［実施例４：リチウム金属電池の製造］
前記グラフェンボールスラリーの代わりに、カーボン層を３０μｍの厚さにリチウム金属負極上に圧延して塗布し、負極を製造したことを除いては、実施例２と同様な方法により、リチウム金属電池を製造した。
【０１２０】
［実施例５：リチウム金属電池の製造］
製造例１で製造されたグラフェンボール０．０５ｇ、ＬｉＦＳＩ ０．０２ｇ、Ｎ−メチルピロリドン４ｇ及びＰＶＤＦ ０．１ｇを混合した後、１００分間ソニケーションを経て、グラフェンボールスラリーを製造した。このように製造されたグラフェンボールスラリーを、リチウム金属負極上に約５μｍの厚さに塗布した後、６０℃で一晩乾燥させ、負極を製造した。
【０１２１】
正極及び電解液は、実施例２と同様なものを使用し、前記で製造された負極を使用して、リチウム金属電池を製造した。
【０１２２】
［比較例２：リチウム金属電池の製造］
前記グラフェンボールスラリーの代わりに、ポリスチレン・ポリイソプレン共重合体を、５μｍの厚さにリチウム金属負極に塗布して、負極を製造したことを除いては、実施例２と同様な方法により、リチウム金属電池を製造した。
【０１２３】
［評価例３：寿命特性評価］
実施例２ないし５によって製造されたリチウム金属電池（フルセル）、及び比較例２によって製造されたリチウム金属電池（フルセル）に対して、２５℃で、０．７Ｃ ｒａｔｅの電流で、電圧が４．４０Ｖ（ｖｓ．Ｌｉ）に至るまで定電流充電し、次いで、定電圧モードで４．４０Ｖを維持しながら、０．０５Ｃ ｒａｔｅの電流でカットオフした。１０分間休止期間を有した後、放電時に電圧が３．０Ｖ（ｖｓ．Ｌｉ）に至るまで、０．５Ｃ ｒａｔｅの定電流で放電した（化成段階、最初のサイクル）。そのような充放電過程を二回さらに実施し、化成過程を完了した。
【０１２４】
前述した充放電過程を反復的に実施し、サイクルが進むにつれて、容量の変化を測定して、図８及び図９に示した。具体的には、実施例２及び３のフルセルについてのサイクル特性グラフを図８に示し、比較例２のフルセルについてのサイクル特性グラフを図９に示し、実施例２、３及び５のフルセルについてのサイクル特性グラフを図１０に示した。
【０１２５】
図８から、グラフェンボールスラリーの塗布厚さがさらに厚い実施例３のフルセルが、実施例２のフルセルに比べて、サイクルが進むにつれて、容量維持率が高いことを確認できる。
【０１２６】
また、図９から、比較例２のフルセルは、初期効率に比べて、１０サイクル以後の効率が８８．１％と低下することを確認できる。
【０１２７】
図１０を参照すれば、グラフェンボールスラリーがリチウム塩及び高分子バインダをさらに含む場合、容量維持特性が良好になることを確認できる。それは、リチウム塩及び高分子バインダを含むことにより、コーティング層が高い電着力及び伝導性を発揮できることに起因する。
【０１２８】
以上、図面及び実施例を参照して、一具現例を説明したが、それは、例示的なものに過ぎず、当業者ならば、それらから多様な変形及び均等な他の具現例が可能であるという点を理解できるであろう。したがって、本発明の保護範囲は、特許請求の範囲により決まらなければならない。 
【図１】
2021506090.tif 000003
【図２】
2021506090.tif 000004
【図３】
2021506090.tif 000005
【図４】
2021506090.tif 000006
【図５】
2021506090.tif 000007
【図６】
2021506090.tif 000008
【図７】
2021506090.tif 000009
【図８】
2021506090.tif 000010
【図９】
2021506090.tif 000011
【図１０】
2021506090.tif 000012
【国際調査報告】
2021506090.tif 000013
2021506090.tif 000014
2021506090.tif 000015
2021506090.tif 000016